ТРЕХСЛОЙНЫЙ КАТАЛИЗАТОР-АДСОРБЕР NOx

x
1. Катализатор–ловушка обедненных NO, содержащий:
i) первый слой, причем указанный первый слой содержит один или более металлов платиновой группы, первый материал, содержащий диоксид церия, щелочной или щелочноземельный металл и первый неорганический оксид;
ii) второй слой, причем указанный второй слой содержит один или более благородных металлов, второй материал, содержащий диоксид церия, и второй неорганический оксид; и
iii) третий слой, причем указанный третий слой содержит один или более благородных металлов, обладающих восстанавливающей активностью, и третий неорганический оксид.
x
2. Катализатор–ловушка обедненных NO по п. 1, в котором общая концентрация одного или более металлов платиновой группы в первом слое ниже, чем общая концентрация одного или более благородных металлов во втором слое.
x
3. Катализатор–ловушка обедненных NO по любому из предшествующих пунктов, в котором отношение общей концентрации одного или более благородных металлов во втором слое к общей концентрации одного или более металлов платиновой группы в первом слое составляет по меньшей мере 2:1 масс./масс.
x
4. Катализатор–ловушка обедненных NO по любому из предшествующих пунктов, в котором общая концентрация первого материала, содержащего диоксид церия, выше, чем общая концентрация второго материала, содержащего диоксид церия.
x
5. Катализатор–ловушка обедненных NO по любому из предшествующих пунктов, в котором отношение общей концентрации первого материала, содержащего диоксид церия, больше общей концентрации второго материала, содержащего диоксид церия, и составляет по меньшей мере 2:1 масс./масс.
x
6. Катализатор–ловушка обедненных NO по любому из предшествующих пунктов, в котором отношение общей концентрации первого материала, содержащего диоксид церия, больше общей концентрации второго материала, содержащего диоксид церия, и составляет по меньшей мере 7:1 масс./масс.
x
7. Катализатор–ловушка обедненных NO по любому из предшествующих пунктов, в котором указанный один или более металлов платиновой группы выбран из группы, состоящей из палладия, платины, родия и их смесей.
x
8. Катализатор–ловушка обедненных NO по любому из предшествующих пунктов, в котором указанный один или более металлов платиновой группы представляет собой смесь или сплав платины и палладия.
x
9. Катализатор–ловушка обедненных NO по п. 8, в котором отношение платины к палладию составляет от 2:1 до 12:1 масс./масс.
x
10. Катализатор–ловушка обедненных NO по п. 8 или 9, в котором отношение платины к палладию составляет примерно 5:1 масс./масс.
x
11. Катализатор–ловушка обедненных NO по любому из предшествующих пунктов, в котором один или более металлов платиновой группы нанесены на первый материал, содержащий диоксид церия.
x
12. Катализатор–ловушка обедненных NO по любому из предшествующих пунктов, в котором указанный первый материал, содержащий диоксид церия, выбран из группы, состоящей из диоксида церия, смешанного диоксида церия–диоксида циркония и смешанного оксида алюминия–диоксида церия–диоксида циркония.
x
13. Катализатор–ловушка обедненных NO по любому из предшествующих пунктов, в котором первый материал, содержащий диоксид церия, содержит порошкообразный диоксид церия.
x
14. Катализатор–ловушка обедненных NO по любому из предшествующих пунктов, в котором щелочной или щелочноземельный металл является барием.
x
15. Катализатор–ловушка обедненных NO по п. 14, в котором барий присутствует в количестве 0,1–10% масс.
x
16. Катализатор–ловушка обедненных NO по любому из предшествующих пунктов, в котором первый неорганический оксид выбран из группы, состоящей из оксида алюминия, диоксида церия, оксида магния, диоксида кремния, диоксида титана, диоксида циркония, диоксида ниобия, оксидов тантала, оксидов молибдена, оксидов вольфрама и смешанных оксидов или композитных оксидов перечисленного.
x
17. Катализатор–ловушка обедненных NO по любому из предшествующих пунктов, в котором первый неорганический оксид представляет собой оксид алюминия, диоксид церия или композитный оксид оксида магния/оксида алюминия.
x
18. Катализатор–ловушка обедненных NO по любому из предшествующих пунктов, в котором первый неорганический оксид представляет собой композитный оксид оксида магния/оксида алюминия.
x
19. Катализатор–ловушка обедненных NO по любому из предшествующих пунктов, в котором один или более благородный металл выбран из группы, состоящей из палладия, платины, родия, серебра, золота и их смесей.
x
20. Катализатор–ловушка обедненных NO по любому из предшествующих пунктов, в котором один или более благородных металлов представляет собой смесь или сплав платины и палладия.
x
21. Катализатор–ловушка обедненных NO по п. 20, в котором отношение платины к палладию составляет от 2:1 до 10:1 масс./масс.
x
22. Катализатор–ловушка обедненных NO по п. 20, в котором отношение платины к палладию составляет примерно 5:1 масс./масс.
x
23. Катализатор–ловушка обедненных NO по любому из предшествующих пунктов, в котором один или более благородных металлов нанесены на второй материал, содержащий диоксид церия.
x
24. Катализатор–ловушка обедненных NO по любому из предшествующих пунктов, в котором второй неорганический оксид выбран из группы, состоящей из оксида алюминия, диоксида церия, оксида магния, диоксида кремния, диоксида титана, диоксида циркония, диоксида ниобия, оксидов тантала, оксидов молибдена, оксидов вольфрама и смешанных оксидов или композитных оксидов перечисленного.
x
25. Катализатор–ловушка обедненных NO по любому из предшествующих пунктов, в котором второй неорганический оксид представляет собой оксид алюминия, диоксид церия или композитный оксид оксида магния/оксида алюминия.
x
26. Катализатор–ловушка обедненных NO по любому из предшествующих пунктов, в котором второй неорганический оксид представляет собой оксид алюминия.
x
27. Катализатор–ловушка обедненных NO по любому из предшествующих пунктов, в котором указанный второй материал, содержащий диоксид церия, выбран из группы, состоящей из диоксида церия, смешанного диоксида церия–диоксида циркония и смешанного оксида алюминия–диоксида церия–диоксида циркония.
x
28. Катализатор–ловушка обедненных NO по любому из предшествующих пунктов, в котором второй материал, содержащий диоксид церия, содержит порошкообразный диоксид церия.
x
29. Катализатор–ловушка обедненных NO по любому из предшествующих пунктов, в котором один или более благородный металл, обладающий восстанавливающей активностью, выбран из группы, состоящей из палладия, платины, родия, серебра, золота и их смесей.
x
30. Катализатор–ловушка обедненных NO по любому из предшествующих пунктов, в котором один или более благородный металл, обладающий восстанавливающей активностью, представляет собой смесь или сплав родия и платины.
x
31. Катализатор–ловушка обедненных NO по п. 30, в котором отношение родия к платине составляет от 1:2 до 2:1 масс./масс.
x
32. Катализатор–ловушка обедненных NO по п. 30 или 31, в котором отношение родия к платине составляет примерно 1:1 масс./масс.
x
33. Катализатор–ловушка обедненных NO по любому из предшествующих пунктов, в котором один или более благородных металлов, обладающих восстанавливающей активностью, нанесен на третий неорганический оксид.
x
34. Катализатор–ловушка обедненных NO по любому из предшествующих пунктов, в котором третий неорганический оксид выбран из группы, состоящей из оксида алюминия, диоксида церия, оксида магния, диоксида кремния, диоксида титана, диоксида циркония, диоксида ниобия, оксидов тантала, оксидов молибдена, оксидов вольфрама и смешанных оксидов или композитных оксидов перечисленного.
x
35. Катализатор–ловушка обедненных NO по любому из предшествующих пунктов, в котором третий неорганический оксид представляет собой оксид алюминия, диоксид церия или композитный оксид оксида магния/оксида алюминия.
x
36. Катализатор–ловушка обедненных NO по любому из предшествующих пунктов, в котором третий неорганический оксид является диоксидом церия.
x
37. Катализатор–ловушка обедненных NO по любому из предшествующих пунктов, также содержащий металлический или керамический носитель, имеющий осевую длину L.
x
38. Катализатор–ловушка обедненных NO по п. 37, в котором носитель представляет собой проточный монолит или фильтрующий монолит.
x
39. Катализатор–ловушка обедненных NO по п. 37 или 38, в котором первый слой нанесен непосредственно на металлический или керамический носитель.
x
40. Катализатор–ловушка обедненных NO по любому из предшествующих пунктов, в котором второй слой нанесен на первый слой.
x
41. Катализатор–ловушка обедненных NO по любому из предшествующих пунктов, в котором третий слой нанесен на второй слой.
x
42. Катализатор–ловушка обедненных NO по любому из предшествующих пунктов, в котором первый слой, второй слой и/или третий слой нанесены на по меньшей мере 60% осевой длины L носителя.
x
43. Катализатор–ловушка обедненных NO по любому из предшествующих пунктов, в котором первый слой, второй слой и/или третий слой нанесены на по меньшей мере 70% осевой длины L носителя.
x
44. Катализатор–ловушка обедненных NO по любому из предшествующих пунктов, в котором первый слой, второй слой и/или третий слой нанесены на по меньшей мере 80% осевой длины L носителя.
x
45. Катализатор–ловушка обедненных NO по любому из пп. 1–36, в котором первый слой, второй слой и/или третий слой экструдируют для образования проточного или фильтрующего носителя.
x
46. Система очистки выхлопов для очистки потока выхлопных газов сгорания, содержащая катализатор–ловушку обедненных NOпо любому из пп. 1–45.
47. Система очистки выхлопов по п. 46, в которой двигатель внутреннего сгорания представляет собой дизельный двигатель.
x
48. Система очистки выхлопов по п. 46 или 47, дополнительно содержащая систему катализатора селективного каталитического восстановления, фильтр твердых частиц, фильтр–систему селективного каталитического восстановления, пассивный адсорбер NO, систему тройного катализатора или их сочетания.
x
49. Способ очистки выхлопных газов двигателя внутреннего сгорания, включающий контактирование выхлопных газов с катализатором–ловушкой обедненных NO по любому из пп. 1–45 или системой очистки выхлопов по любому из пп. 46–48.
50. Способ очистки выхлопных газов двигателя внутреннего сгорания по п. 49, в котором выхлопные газы имеют температуру примерно 150–300 °С.